(57)【特許請求の範囲】
【請求項１】
ポリマージオールおよびジイソシアネートを出発物質とするポリウレタンからなる弾性糸であって、金属リン酸塩を１重量％以上１０重量％以下の範囲で含有し、かつ下記構造を有する４級アンモニウム塩系抗菌剤を含有することを特徴とするポリウレタン弾性糸。
【化１】
0005413360.tif 000009
【請求項２】
前記金属リン酸塩が、リン酸チタン、リン酸ジルコニウム、およびトリポリリン酸二水素アルミニウムからなる群から選ばれる少なくとも１種であることを特徴とする請求項１に記載のポリウレタン弾性糸。
【請求項３】
前記４級アンモニウム塩系抗菌剤の含有量が０．１重量％以上５重量％以下の範囲であることを特徴とする請求項１または２に記載のポリウレタン弾性糸。
【請求項４】
前記ポリウレタンが、分子量３００以下のジオール化合物によって鎖伸長されたものであることを特徴とする請求項１から３のいずれかに記載のポリウレタン弾性糸。
【発明の詳細な説明】
【技術分野】
【０００１】
本発明は、抗菌性および消臭性に優れたポリウレタン弾性糸に関するものであり、抗菌性および消臭性を有する布帛を得るのに好適なポリウレタン弾性糸に関する。
【背景技術】
【０００２】
弾性繊維は、その優れた伸縮特性からレッグウエア、インナーウエア、スポーツウエアなどの伸縮性衣料用途、紙おむつや生理用ナプキンなどのサニタリー用途（衛材用途）、産業資材用途に幅広く使用されている。
【０００３】
近年、より快適な住環境が求められる中で、抗菌性塗料、抗菌性フィルム・シート、抗菌性フィラメント、抗菌性トイレタリー製品、抗菌性台所用品、抗菌性文房具、抗菌砂、抗菌ティシュ、抗菌繊維、抗菌性化粧品などのいわゆる「抗菌性商品」が広く出回るようになってきた。また、同様に、加齢臭などに対する消臭機能を具備する、衣類、寝具などの「消臭性製品」も出回るようになってきた。
【０００４】
このような機能を付与するために繊維製品においては、これらの機能を付与する後加工方法が提案されている（特許文献１）。しかしながら、このような後加工による方法では、一時的に抗菌性や消臭性といった機能を持つ製品はえられるものの、伸縮性布帛の場合においては機能剤を付着させるためのバインダーにより風合いが損なわれる。また、加工工程が長くなることによる生産性の低下や洗濯耐久性が著しく低下するといった問題が生じていた。
【０００５】
そこで、繊維に直接、抗菌剤や消臭剤を繊維に含有させる方法も提案されている。
【０００６】
これらに利用されている抗菌剤としては、無機系抗菌剤、特に銀系抗菌剤が多く見受けられる。また消臭剤としては活性炭、銀含有ゼオライト、ゼオライト、微粒子酸化亜鉛などが挙げられる。
【０００７】
上記無機系抗菌剤は、有機抗菌剤に比べて、耐候性・耐薬品性に優れ、急性経口毒性が低いという優れた特性を有している。加えて、耐熱性が有機系抗菌剤に比べて著しく高いため、合成樹脂に添加して多分野で使われるようになってきた。しかしながら、無機系抗菌剤を合成樹脂に添加して成形すると、無機抗菌剤に含有される金属の作用と、成形時の熱や成形物に照射される光の影響で成形品が変色して、製品価値が著しく低下するという問題が生じ易い。
【０００８】
また、有機系の抗菌剤として天然抗菌剤であるヒノキチオールとＺ ｎ 、Ｓ ｉ 、Ｃ ｕ 、Ｎ ｉ 、Ｆｅ 、Ａ ｌ 及びＭ ｇ から選ばれた少なくとも１ 種の元素を含む金属酸化物及び／ 複合金属酸化物とを含有する抗菌消臭ポリウレタン弾性繊維（特許文献２）が提案されており、ポリウレタン弾性糸の抗菌性と消臭性に一定の性能は認められている。しかし、乾式紡糸中の受熱により抗菌剤であるヒノキチオールが昇華することが認められるため、予め多めに紡糸原液に含有させておく必要がある。また、ヒノキチオールは紡糸の熱量条件などによって残存量が変化するため、安定した抗菌性を保有したポリウレタン弾性糸を生産することが難しい。また、天然抗菌剤であるヒノキチオールが高価であることからコスト面でも課題がある。
【０００９】
さらに有機系の合成抗菌剤の使用（特許文献３）なども提案されている。しかしながら、これは、単独での使用では消臭性に効果がなく、抗菌性と消臭性の両立という面では課題があった。
【先行技術文献】
【特許文献】
【００１０】
【特許文献１】特開２００１−２４８０５８号公報
【特許文献２】特開２００２−１０５７５７号公報
【特許文献３】特開２００４−２９２４７１号公報
【発明の概要】
【発明が解決しようとする課題】
【００１１】
本発明は、繰り返し洗濯後の抗菌性および消臭性に優れたポリウレタン弾性糸を提供することを目的とする。
【課題を解決するための手段】
【００１２】
前記の課題を解決するための本発明は、以下のいずれかの手段を採用する。
（１）ポリマージオールおよびジイソシアネートを出発物質とするポリウレタンからなる弾性糸であって、金属リン酸塩を１重量％以上１０重量％以下の範囲で含有し、かつ下記構造を有する４級アンモニウム塩系抗菌剤を含有することを特徴とするポリウレタン弾性糸。
【化１】
0005413360.tif 000002
（２）前記金属リン酸塩が、リン酸チタン、リン酸ジルコニウム、およびトリポリリン酸二水素アルミニウムからなる群から選ばれる少なくとも１種であることを特徴とする、前記（１）に記載のポリウレタン弾性糸。
【００１４】
（３）前記４級アンモニウム塩系抗菌剤の含有量が０．１重量％以上５重量％以下の範囲であることを特徴とする、前記（１）または（２）に記載のポリウレタン弾性糸。
（４）前記ポリウレタンが、分子量３００以下のジオール化合物によって鎖伸長されたものであることを特徴とする、前記（１）〜（３）のいずれかに記載のポリウレタン弾性糸。
【発明の効果】
【００１５】
本発明によれば、繰り返し洗濯後における、消臭性、抗菌性に優れたポリウレタン弾性糸を得ることができる。そのため、かかるポリウレタン弾性糸を使用した布帛は伸縮性、繰り返し洗濯後における消臭性、抗菌性に優れたものになる。
【発明を実施するための形態】
【００１６】
以下本発明について、さらに詳細に述べる。
【００１７】
まず本発明で使用するポリウレタンについて述べる。
【００１８】
本発明に使用されるポリウレタンは、ポリマージオールおよびジイソシアネートを出発物質とするものであれば任意のものでよく、特に限定されるものではない。また、その合成法も特に限定されるものではない。すなわち、例えば、ポリマージオールとジイソシアネートと低分子量ジアミンからとなるポリウレタンウレアであってもよく、また、ポリマージオールとジイソシアネートと低分子量ジオールとからなるポリウレタンウレタンであってもよい。また、鎖伸長剤として水酸基とアミノ基を分子内に有する化合物を使用したポリウレタンウレアであってもよい。本発明の効果を妨げない範囲で３官能性以上の多官能性のグライコールやイソシアネート等が使用されることも好ましい。
【００１９】
ポリマージオールはポリエーテル系、ポリエステル系ジオール、ポリカーボネートジオール等が好ましい。そして、特に柔軟性、伸度を糸に付与する観点からポリエーテル系ジオールが使用されることが好ましい。
【００２０】
ポリエーテル系ジオールとしては、例えば、ポリエチレンオキシド、ポリエチレングリコール、ポリエチレングリコールの誘導体、ポリプロピレングリコール、ポリテトラメチレンエーテルグリコール（以下、ＰＴＭＧと略す）、テトラヒドロフラン（ＴＨＦ）および３−メチルテトラヒドロフランの共重合体である変性ＰＴＭＧ（以下、３Ｍ−ＰＴＭＧと略する）、ＴＨＦおよび２，３−ジメチルＴＨＦの共重合体である変性ＰＴＭＧ、特許第２６１５１３１号公報などに開示される側鎖を両側に有するポリオール、ＴＨＦとエチレンオキサイドおよび／またはプロピレンオキサイドが不規則に配列したランダム共重合体等が好ましく使用される。これらポリエーテル系ジオールを１種または２種以上混合もしくは共重合して使用してもよい。
【００２１】
また、ポリウレタン弾性糸として耐摩耗性や耐光性を得る観点からは、ブチレンアジペート、ポリカプロラクトンジオール、特開昭６１−２６６１２号公報などに開示されている側鎖を有するポリエステルポリオールなどのポリエステル系ジオールや、特公平２−２８９５１６号公報などに開示されているポリカーボネートジオール等が好ましく使用される。
【００２２】
また、こうしたポリマージオールは単独で使用してもよいし、２種以上混合もしくは共重合して使用してもよい。
【００２３】
ポリマージオールの分子量は、糸にした際の伸度、強度、耐熱性などを得る観点から、数平均分子量が１０００以上８０００以下のものが好ましく、１５００以上６０００以下がより好ましい。この範囲の分子量のポリオールが使用されることにより、伸度、強度、弾性回復力、耐熱性に優れた弾性糸を容易に得ることができる。
【００２４】
次に、ジイソシアネートとしては、ジフェニルメタンジイソシアネート（以下、ＭＤＩと略す）、トリレンジイソシアネート、１，４−ジイソシアネートベンゼン、キシリレンジイソシアネート、２，６−ナフタレンジイソシアネートなどの芳香族ジイソシアネートが、特に耐熱性や強度の高いポリウレタンを合成するのに好適である。さらに脂環族ジイソシアネートとして、例えば、メチレンビス（シクロヘキシルイソシアネート）（以下、Ｈ１２ＭＤＩと称する。）、イソホロンジイソシアネート、メチルシクロヘキサン２，４−ジイソシアネート、メチルシクロヘキサン２，６−ジイソシアネート、シクロヘキサン１，４−ジイソシアネート、ヘキサヒドロキシリレンジイソシアネート、ヘキサヒドロトリレンジイソシアネート、オクタヒドロ１，５−ナフタレンジイソシアネートなどが好ましい。脂肪族ジイソシアネートは、特にポリウレタン弾性糸の黄変を抑制する際に有効に使用できる。そして、これらのジイソシアネートは単独で使用してもよいし、２種以上を併用してもよい。
【００２５】
次にポリウレタンを合成するにあって用いられる鎖伸長剤は、分子量３００以下の低分子量ジアミンおよび低分子量ジオールのうちの少なくとも１種を使用するのが好ましい。なお、エタノールアミンのような水酸基とアミノ基を分子中に有するものであってもよい。
【００２６】
好ましい低分子量ジアミンとしては、例えば、エチレンジアミン、１，２−プロパンジアミン、１，３−プロパンジアミン、ヘキサメチレンジアミン、ｐ−フェニレンジアミン、ｐ−キシリレンジアミン、ｍ−キシリレンジアミン、ｐ，ｐ’−メチレンジアニリン、１，３−シクロヘキシルジアミン、ヘキサヒドロメタフェニレンジアミン、２−メチルペンタメチレンジアミン、ビス（４−アミノフェニル）フォスフィンオキサイドなどが挙げられる。これらの中から１種または２種以上が使用されることが好ましい。特に好ましくはエチレンジアミンである。エチレンジアミンを用いることにより伸度および弾性回復性、さらに耐熱性に優れた糸を容易に得ることができる。これらの鎖伸長剤に架橋構造を形成することのできるトリアミン化合物、例えば、ジエチレントリアミン等を効果が失わない程度に加えてもよい。
【００２７】
また、分子量３００以下の低分子量ジオールとしては、エチレングリコール、１，３プロパンジオール、１，４ブタンジオール、ビスヒドロキシエトキシベンゼン、ビスヒドロキシエチレンテレフタレート、１−メチル−１，２−エタンジオールなどが代表的なものである。これらの中から１種または２種以上が使用されることが好ましい。特に好ましくはエチレングリコール、１，３プロパンジオール、１，４ブタンジオールである。これらを用いると、ジオール伸長のポリウレタンとしては耐熱性がより高くなり、また、より強度の高い糸を得ることができるのである。
【００２８】
また、本発明においてポリウレタンの分子量は、耐久性や強度の高い繊維を得る観点から、数平均分子量として３００００以上１５００００以下の範囲であることが好ましい。なお、分子量はＧＰＣで測定し、ポリスチレンにより換算する。
【００２９】
ポリウレタンには、末端封鎖剤が１種または２種以上混合使用されることも好ましい。末端封鎖剤としては、ジメチルアミン、ジイソプロピルアミン、エチルメチルアミン、ジエチルアミン、メチルプロピルアミン、イソプロピルメチルアミン、ジイソプロピルアミン、ブチルメチルアミン、イソブチルメチルアミン、イソペンチルメチルアミン、ジブチルアミン、ジアミルアミンなどのモノアミン、エタノール、プロパノール、ブタノール、イソプロパノール、アリルアルコール、シクロペンタノールなどのモノオール、フェニルイソシアネートなどのモノイソシアネートなどが好ましい。
【００３０】
本発明においては、以上のような基本構成を有するポリウレタンからなるポリウレタン弾性糸に、金属リン酸塩を含有させることで、ポリウレタン弾性糸が元来保有している酢酸ガス、ノネナールガス、イソ吉草酸ガスに対する消臭性を阻害することなく、アンモニアガスに対しても消臭性を向上させることが可能となる。また、同時に、４級アンモニウム塩系抗菌剤をポリウレタン弾性糸に含有させることで繰り返し洗濯後においても優れた抗菌性を保有させることが可能となる。
【００３１】
金属リン酸塩としては、ジルコニウム、チタン、アルミニウム、カルシウムからなる金属リン酸塩などを用いることができる。中でも、アンモニアに対する消臭性という観点から層状構造を有するリン酸ジルコニウム、リン酸チタン、トリポリリン酸二水素アルミニウムからなる群から選ばれる少なくとも１種を用いることが好ましい。
【００３２】
また、リン酸ジルコニウムなどの金属リン酸塩は、アンモニアに対する消臭性という観点から銀イオンや銅イオンといった金属イオンを担持していない物が好ましい。
【００３３】
リン酸ジルコニウムなどの金属リン酸塩の含有量は、ポリウレタン弾性糸全重量に対して１重量％以上１０重量％以下の範囲である。リン酸ジルコニウムの含有量が１重量％未満だと、布帛とした際に十分なアンモニアガスの消臭性が得られにくくなるので、好ましくない。より好ましくは１．５重量％以上である。一方、含有量が１０重量％を越えると、伸縮特性の悪化やコスト面で好ましくない。より好ましくは７．０重量％以下である。アンモニアガスに対する消臭性と物性面、コスト面というバランスを考慮すると、１．５重量％以上５．０重量％以下の範囲が特に好ましい。
【００３４】
また、本発明においてリン酸ジルコニウムなどの金属リン酸塩は、紡糸原液の紡糸口金への詰まりを抑えるという観点から、平均一次粒子径が３．０μｍ以下のものが好ましい。より好ましくは１．５μｍ以下である。また、分散性の観点から平均一次粒子径が０．０５μｍより小さい場合、凝集力が高まり紡糸原液中に均一に混合することが困難になるため、平均一次粒子径が０．０５μｍ以上のものが好ましい。
【００３５】
ポリウレタン弾性糸中の金属リン酸塩の同定方法としては、ポリウレタン弾性糸を一旦溶媒に溶解して希釈溶液とし、遠心分離等で沈降物を得る。得られた沈降物について十分に水洗後、デシケーター内で乾燥させ、ＩＲ、原糸吸光光度法、Ｘ線回折法、固体ＮＭＲ等の種々の分析方法によって同定する。また、定量方法については、前記方法によって物質を同定した上で、原糸吸光光度法によってポリウレタン弾性糸中のＡｌ、Ｚｒ、Ｔｉ、Ｐといった元素量を定量して求めることができる。
【００３６】
本発明において、４級アンモニウム塩系抗菌剤としては、アンモニウムイオン中のアルキル基の鎖長により抗菌力に差があり、抗菌力の強いものが望ましいが、ポリウレタン弾性糸の製造上にかかる受熱等からもアルキル基等の鎖種、鎖長を選ぶことが好ましい。この観点から特に好ましいアンモニウムイオンは、ステアリルトリメチルアンモニウムイオン、セチルトリメチルアンモニウムイオン、ジデシルジメチルアンモニウムイオン、オレイルトリメチルアンモニウムイオンなどである。これらは通常、下記のような構造を有するスルホン酸塩、リン酸塩等の有機酸塩や塩化物、臭化物、ヨウ化物などの塩により供給され、中でも、変色や耐熱性等の安定性の観点からスルホン酸塩が好ましい。
【００３７】
【化２】
0005413360.tif 000003
【００３８】
上記構造を有する塩の具体例としては、ジデシルジメチルアンモニウム３フッ化メチルスルホン酸塩、ジ−ｎ−デシルジメチルアンモニウムトリフルオロメタンスルホン酸塩、ジ−ｎ−デシルジメチルアンモニウムペンタフルオロエタンスルホン酸塩、ｎ−ヘキサデシルトリメチルアンモニウムトリフルオロメタンスルホン酸塩、及びベンジルジメチルヤシ油アルキルアンモニウムペンタフルオロエタンスルホン酸塩である。
【００３９】
４級アンモニウム塩系抗菌剤は、抗菌性を発現し、変色や伸縮特性のバランスを保つという観点から、ポリウレタン弾性糸全重量に対して０．１重量％以上５重量％以下の範囲で含有することが好ましい。
【００４０】
本発明のポリウレタン弾性糸には、各種安定剤や顔料などが含有されていてもよい。例えば、耐光剤、酸化防止剤などにＢＨＴや住友化学工業株式会社製の“スミライザー”（登録商標）ＧＡ−８０などのヒンダードフェノール系薬剤、各種のチバガイギー社製“チヌビン”（登録商標）などのベンゾトリアゾール系、ベンゾフェノン系薬剤、住友化学工業株式会社製の“スミライザー”（登録商標）Ｐ−１６などのリン系薬剤、各種のヒンダードアミン系薬剤、酸化鉄、酸化チタンなどの各種顔料、酸化亜鉛、酸化セリウム、酸化マグネシウム、炭酸カルシウム、カーボンブラックなどの無機物、フッ素系またはシリコーン系樹脂粉体、ステアリン酸マグネシウムなどの金属石鹸、また、シリコーン、鉱物油などの滑剤、酸化セリウム、ベタインやリン酸系などの各種の帯電防止剤などが含まれることも好ましく、またこれらがポリマと反応させられることも好ましい。そして、特に光や各種の酸化窒素などへの耐久性をさらに高めるには、例えば、日本ヒドラジン株式会社製のＨＮ−１５０などの酸化窒素補足剤、住友化学工業株式会社製の“スミライザー”（登録商標）ＧＡ−８０などの熱酸化安定剤、住友化学工業株式会社製の“スミソーブ”（登録商標）３００♯６２２などの光安定剤が使用されることも好ましい。
【００４１】
次に本発明のポリウレタン弾性糸の製造方法について詳細に説明する。
【００４２】
本発明においては、出発物質としてポリマージオールおよびジイソシアネートを用い、それらから得られるポリウレタンの紡糸原液に、リン酸ジルコニウムなどの金属リン酸塩および４級アンモニウム塩系抗菌剤とを含有させて紡糸する。重合を安定化させるという観点から、予めポリウレタン溶液を作製しておき、それにリン酸ジルコニウムと４級アンモニウム塩とを添加することが好ましい。また、溶液の溶質であるポリウレタンの製法は、溶融重合法でも溶液重合法のいずれであってもよく、他の方法であってもよい。しかし、より好ましいのは溶液重合法である。溶液重合法の場合には、ポリウレタンにゲルなどの異物の発生が少なく、紡糸しやすく、低繊度のポリウレタン弾性糸を得やすい。また、当然のことであるが、溶液重合の場合、溶液にする操作が省けるという利点がある。
【００４３】
そして本発明に特に好適なポリウレタンとしては、ポリマージオールとして分子量が１５００以上６０００以下のＰＴＭＧ、ジイソシアネートとしてＭＤＩ、鎖伸長剤としてエチレンジアミン、１，２−プロパンジアミン、１，３−プロパンジアミン、ヘキサメチレンジアミンのうちの少なくとも１種を使用して合成されたものが挙げられる。
【００４４】
ポリウレタンは、例えば、ＤＭＡｃ、ＤＭＦ、ＤＭＳＯ、ＮＭＰなどやこれらを主成分とする溶剤の中で、上記の原料を用い合成することにより得られる。例えば、こうした溶剤中に、各原料を投入、溶解させ、適度な温度に加熱し反応させてポリウレタンとする、いわゆるワンショット法、また、ポリマージオールとジイソシアネートを、まず溶融反応させ、しかる後に、反応物を溶剤に溶解し、前述の鎖伸長剤と反応させてポリウレタンとする方法などが、特に好適な方法として採用され得る。
【００４５】
鎖伸長剤にジオールを用いる場合、耐熱性に優れたものを得るという観点から、ポリウレタンの高温側の融点を２００℃以上２６０℃以下の範囲に調節することが好ましい。代表的な方法は、ポリマージオール、ＭＤＩ、ジオールの種類と比率をコントロールすることにより達成され得る。ポリマージオールの分子量が低い場合には、ＭＤＩの割合を相対的に多くすることにより、高温の融点が高いポリウレタンを得ることができ、同様にジオールの分子量が低いときはポリマージオールの割合を相対的に少なくすることにより、高温の融点が高いポリウレタンを得ることができる。
【００４６】
ポリマージオールの分子量が１８００以上の場合、高温側の融点を２００℃以上にするには、（ＭＤＩのモル数）/（ポリマージオールのモル数）＝１．５以上の割合で、重合を進めることが好ましい。
【００４７】
なお、かかるポリウレタンの合成に際し、アミン系触媒や有機金属触媒等の触媒が１種もしくは２種以上混合して使用されることも好ましい。
【００４８】
アミン系触媒としては、例えば、Ｎ，Ｎ−ジメチルシクロヘキシルアミン、Ｎ，Ｎ−ジメチルベンジルアミン、トリエチルアミン、Ｎ−メチルモルホリン、Ｎ−エチルモルホリン、Ｎ，Ｎ，Ｎ’，Ｎ’−テトラメチルエチレンジアミン、Ｎ，Ｎ，Ｎ’，Ｎ’−テトラメチル−１，３−プロパンジアミン、Ｎ，Ｎ，Ｎ’，Ｎ’−テトラメチルヘキサンジアミン、ビス−２−ジメチルアミノエチルエーテル、Ｎ，Ｎ，Ｎ’，Ｎ’，Ｎ’−ペンタメチルジエチレントリアミン、テトラメチルグアニジン、トリエチレンジアミン、Ｎ，Ｎ’−ジメチルピペラジン、Ｎ−メチル−Ｎ’−ジメチルアミノエチル−ピペラジン、Ｎ−（２−ジメチルアミノエチル)モルホリン、１−メチルイミダゾール、１，２−ジメチルイミダゾール、Ｎ，Ｎ−ジメチルアミノエタノール、Ｎ，Ｎ，Ｎ’−トリメチルアミノエチルエタノールアミン、Ｎ−メチル−Ｎ’−（２−ヒドロキシエチル）ピペラジン、２，４，６−トリス(ジメチルアミノメチル)フェノール、Ｎ，Ｎ−ジメチルアミノヘキサノール、トリエタノールアミン等が挙げられる。
【００４９】
また、有機金属触媒としては、オクタン酸スズ、二ラウリン酸ジブチルスズ、オクタン酸鉛ジブチル等が挙げられる。
【００５０】
こうして得られるポリウレタン溶液におけるポリウレタンの濃度は、通常、３０重量％以上８０重量％以下の範囲が好ましい。
【００５１】
本発明においては、かかるポリウレタン溶液に金属リン酸塩および４級アンモニウム塩系抗菌剤を含有せしめる。金属リン酸塩および４級アンモニウム塩系抗菌剤をポリウレタン溶液へ添加する場合、任意の方法が採用できる。その代表的な方法としては、スタティックミキサーによる方法、攪拌による方法、ホモミキサーによる方法、２軸押し出し機を用いる方法など各種の手段が採用できる。
【００５２】
そして、本発明においては、アンモニアガスに対する消臭性を向上させるため、金属リン酸塩を１重量％以上１０重量％以下の範囲でポリウレタン弾性糸に含有させることが好ましい。そのためには、紡糸前のポリウレタン紡糸原液に、金属リン酸塩を斑なく分散させる必要があり、Ｎ，Ｎ−ジメチルホルムアミド、Ｎ，Ｎ−ジメチルアセトアミド等を溶媒とするポリウレタンの紡糸原液に、上述の金属リン酸塩を加え、斑なく分散するよう攪拌、混合処理することが好ましい。具体的には、金属リン酸塩を、あらかじめＮ，Ｎ−ジメチルホルムアミド、Ｎ，Ｎ−ジメチルアセトアミド等の溶媒に分散し金属リン酸塩分散液とし、その分散液をポリウレタン紡糸原液に混合することが好ましい。ここで、添加される金属リン酸塩分散液の溶媒は、ポリウレタン溶液への均一な添加を行う観点から、ポリウレタン溶液と同一の溶剤を用いることが好ましい。また、金属リン酸塩のポリウレタン溶液への添加の際には、前記した、例えば、耐光剤、耐酸化防止剤などの薬剤や顔料などを同時に添加してもよい。
【００５３】
また、本発明においては、各種細菌への抗菌性を高めるために４級アンモニウム塩系抗菌剤を含有させる。そのためには、紡糸前のポリウレタン紡糸原液に４級アンモニウム塩系抗菌剤を含有させ、紡糸を行う。４級アンモニウム塩系抗菌剤を紡糸原液に含有させる方法としては単独で紡糸原液と混合しても良いし、前記金属リン酸塩分散液に予め混合しておいても良い。
【００５４】
以上のように構成した紡糸原液を、たとえば乾式紡糸、湿式紡糸、もしくは溶融紡糸し、巻き取ることで、本発明のポリウレタン弾性糸を得ることができる。中でも、細物から太物まであらゆる繊度において安定に紡糸できるという観点から、乾式紡糸が好ましい。
【００５５】
本発明のポリウレタン弾性糸の繊度、断面形状などは特に限定されるものではない。例えば、糸の断面形状は円形であってもよく、また扁平であってもよい。
【００５６】
そして、乾式紡糸方式についても特に限定されるものではなく、所望する特性や紡糸設備に見合った紡糸条件等を適宜選択して紡糸すればよい。
【００５７】
たとえば、本発明のポリウレタン弾性糸の永久歪率と応力緩和は、特にゴデローラーと巻取機の速度比の影響を受けやすいので、糸の使用目的に応じて適宜決定されるのが好ましい。すなわち、所望の永久歪率と応力緩和を有するポリウレタン弾性糸を得る観点から、ゴデローラーと巻取機の速度比は１．１０以上１．６５以下の範囲として巻き取ることが好ましい。
【００５８】
また、紡糸速度は、得られるポリウレタン弾性糸の強度を向上させる観点から、２５０ｍ／分以上であることが好ましい。
【実施例】
【００５９】
本発明について実施例を用いてさらに詳細に説明する。
【００６０】
［消臭性、抗菌性評価用編み地の作成］
３３ｄｔｅｘのポリウレタン弾性糸を３．５倍に延伸し、これに鞘糸としてポリアミド加工糸（商標キュープ、東レ（株）製、３３デシテックス２６フィラメント）を撚り数８００Ｔ／ｍでカバーリングして、Ｓ撚りとＺ撚りのシングルカバリング糸（ＳＣＹ）を作製した。
【００６１】
さらに、パンスト編機（ロナティ社製、針数４００本）の給糸口１、３口に上記Ｓ撚りＳＣＹを、２、４口に上記Ｚ撚りＳＣＹを、編み込み張力１．０ ｇ で給糸し、編地を編成した。編地中のポリウレタン弾性糸の含有率は２１％であった。
【００６２】
次いで、編地の染色加工を以下の通り実施し、タイツ編地を得た。
（１）プレセット：真空乾燥機使用、９０℃×１０分
（２）染色： チバ・スペシャルティ・ケミカルズ（株）製の染料“Ｌａｎａｓｅｔ”（登録商標）   Ｂｌａｃｋ Ｂを２．０ｏｗｆ％使用して９ ０℃で６０分間処理し黒色に染めた。染色時のｐＨ調整は酢酸と硫安で実施した。
（３）最後に柔軟処理を行い、セット工程（パンストセット機使用、セット：１１５℃×１０秒、乾燥：１２０℃×３ ０秒） を通して仕上げた。
【００６３】
［洗濯方法］
繊維製品新機能評価評議会が制定している、洗濯方法マニュアルに準拠した（ＪＩＳ Ｌ０２１７：１９９５の付表１、洗い方１０３）。すなわち、ＪＩＳ Ｌ０２１７：１９９５の付表１、洗い方１０３に規定される家庭電気洗濯機を使用し、４０℃の水３０リットルに対しＪＡＦＥＴ標準洗剤（繊維製品新機能評価評議会製）４０ミリリットルを溶解して洗濯液とし、この洗濯液に１ｋｇの試料である被洗濯物を入れた。５分間洗濯、脱水、２分間濯ぎ洗い、脱水、２分間濯ぎ洗い、脱水の工程を１回とし、洗濯を行った。
【００６４】
［消臭性］
消臭試験は、消臭加工繊維製品認証基準（制定者：社団法人繊維評価技術協議会  製品認証部、制定日：平成１４年９月１日） に準拠し、以下のように機器試験により臭気成分の消臭性評価を行なった。なお、社団法人繊維評価技術協議会で、該機器分析試験による各臭気成分の減少率について「消臭効果有り」とする合格基準を、表１に示す。
（検知管法）
１．サンプル（１０ｃ ｍ×１０ｃｍ）をテドラーバッグに入れる。
２．表１に示す所定量の試験ガスを注入し、２時間後の残存ガス濃度（ｐｐｍ）を成分対応検知管（ ガステック社製）で測定する。尚ガス充填量は３Ｌ、希釈ガスは乾燥空気または窒素ガスとする。
【００６５】
【表１】
0005413360.tif 000004
【００６６】
３．サンプルを用いずに同様の評価を行い、空試験とする。
４．評価は下記の式に従って、残存ガス濃度の減少率を算出し、消臭率として表記する。
【００６７】
【数１】
0005413360.tif 000005
【００６８】
なお、測定値はｎ＝３の平均値で求めた。
【００６９】
［抗菌性］
抗菌試験は、社団法人繊維評価技術協議会が指定した抗菌性試験手順（ＪＩＳ  Ｌ１９０２：２００８、菌液吸収法）に準拠して実施した。Ｘを無加工試料の１８時間培養後の生菌数（個）、Ｙを試験生地の１８時間培養後の生菌数（個）として、静菌活性値を下記の式から算出して抗菌力を評価した。なお、測定値はｎ＝３の平均値で求めた。
【００７０】
【数２】
0005413360.tif 000006
【００７１】
また、社団法人繊維評価技術協議会では、黄色ブドウ球菌の静菌活性値が２．２以上の時、抗菌に「効果有り」と認める。
【００７２】
［平均一次粒子径］
無機粒子を日立製作所（株）製  電解放射型走査電子顕微鏡（ＦＥ−ＳＥＭ）Ｓ−８００にて撮影を行い、画像処理ソフトＩｍａｇｅ−Ｐｒｏ  Ｖｅｒｓｉｏｎ４．０にて解析して求めた。なお、測定パラメーターは投影面積円相当径で行い、１サンプル当たりｎ＝２０の個数平均により平均一次粒子径を求めた。
【００７３】
［ポリウレタン弾性糸中の金属リン酸塩の含有量］
ポリウレタン弾性糸を原糸吸光光度法によって分析し、金属リン酸塩の濃度を測定した。測定は、金属リン酸塩中の金属（Ａｌ、Ｚｒ、Ｔｉ）について行った。なお、測定値はｎ＝３の平均より求め、金属リン酸塩の含有量を以下の式より求めた。
【００７４】
【数３】
0005413360.tif 000007
【００７５】
［４級アンモニウム塩の含有量］
試料（ポリウレタン糸）１ｇを秤量し、メタノール１００ｍｌに入れ、４級アンモニウム塩を抽出した。抽出液について、液体クロマトグラフィーにて予め作成しておいた標準液から定量を行った。以下に分析条件を示す。なお、測定はｎ＝２の平均より求めた。
カラム：ＬｉＣｈｒｏｓｐｈｅｒ １００ ＲＰ−１８（５μｍ）、内径４．６ｍｍ、 長さ１５０ｍｍ、カラム温度：３５℃
検出：ＵＶ２１０ｎｍ
移動相：メタノール／水混合溶液（６０／４０容量％）、流速：１ｍｌ／分、注入量：２μｌ
［実施例１］
分子量１８００のＰＴＭＧ、ＭＤＩ、エチレンジアミンおよび末端封鎖剤としてジエチルアミンからなるポリウレタンウレア重合体のＤＭＡＣ溶液（３５重量％）を調整した。次に、酸化防止剤として、ｔ−ブチルジエタノールアミンとメチレン−ビス−（４−シクロヘキシルイソシアネ−ト）の反応によって生成せしめたポリウレタン溶液（デュポン社製“メタクロール”（登録商標）２４６２）と、ｐ−クレゾ−ルおよびジビニルベンゼンの縮合重合体（デュポン社製“メタクロール”（登録商標）２３９０）とを２対１（重量比）で混合し、酸化防止剤ＤＭＡｃ溶液（濃度３５重量％）を調整し、前記ポリウレタンウレア重合体のＤＭＡｃ溶液９６重量部と酸化防止剤溶液４重量部を混合し、ポリマ溶液Ａ１とした。次に、東亞合成社製のリン酸ジルコニウム系消臭剤“ケスモン”（登録商標）ＮＳ−１０（平均一次粒子径０．９μｍ）をホモミキサーによりＤＭＡｃに分散し、リン酸ジルコニウム分散液Ｂ１（３５重量％）とした。次に４級アンモニウム系抗菌剤である三洋化成(株)社製の“ネオジャーミＤＦＳ”（ジデシルジメチルアンモニウム３フッ化メチルスルホン酸塩）をＤＭＡｃに３５重量％に調製し、抗菌剤溶液Ｃ１とした。ポリマ溶液Ａ１、Ｂ１、Ｃ１を９６重量％、３重量％、１重量％で均一に混合し、紡糸溶液Ｄ１とした。これをゴデローラーと巻取機の速度比１．３として７２０ｍ/分のスピードで乾式紡糸し、３３デシテックス、２フィラメント、リン酸ジルコニウムの含有量が３重量％、４級アンモニウム塩系抗菌剤ネオジャーミＤＦＳの含有量が１重量％であるポリウレタン糸の２００ｇ巻糸体を得た。
【００７６】
得られたポリウレタン弾性糸について、評価用編み地を作成し、消臭性と抗菌性を測定した。各種評価結果について表２に示す。
【００７７】
［実施例２］
リン酸ジルコニウム分散液Ｂ１に代えて、テイカ(株)社製のトリポリリン酸二水素アルミニウム系消臭剤“Ｋ−ＦＲＥＳＨ”（登録商標）＃１００Ｐ（平均一次粒子径１．０μｍ）をホモミキサーによりＤＭＡｃに分散し、トリポリリン酸二水素アルミニウム分散液Ｂ２（３５重量％）とした。
【００７８】
ポリマ溶液Ａ１、Ｂ２、Ｃ１を９６重量％、３重量％、１重量％で均一に混合し、紡糸溶液Ｄ２とし、これを実施例１と同様に乾式紡糸して、３３デシテックス、２フィラメント、トリポリリン酸二水素アルミニウムの含有量が３重量％、４級アンモニウム塩系抗菌剤ネオジャーミＤＦＳの含有量が１重量％であるポリウレタン糸の２００ｇ巻糸体を得た。
【００７９】
各種評価結果について表２に示す。
【００８０】
［実施例３］
リン酸ジルコニウム分散液Ｂ１に代えて、合成したリン酸チタン（平均一次粒子径１．１μｍ）をホモミキサーによりＤＭＡｃに分散し、リン酸チタン分散液Ｂ３（３５重量％）とした。
【００８１】
ポリマ溶液Ａ１、Ｂ３、Ｃ１を９６重量％、３重量％、１重量％で均一に混合し、紡糸溶液Ｄ３とし、これを実施例１と同様に乾式紡糸して、３３デシテックス、２フィラメント、リン酸チタンの含有量が３重量％、４級アンモニウム塩系抗菌剤ネオジャーミＤＦＳの含有量が１重量％であるポリウレタン糸の２００ｇ巻糸体を得た。
【００８２】
各種評価結果について表２に結果を示す。
［実施例４］
分子量２１００のＰＴＭＧ、ＭＤＩ、エチレングリコールおよび末端封鎖剤として１−ブタノールからなるポリウレタンウレタン重合体のＤＭＡＣ溶液（３５重量％）を調整した。次に、酸化防止剤として、ｔ−ブチルジエタノールアミンとメチレン−ビス−（４−シクロヘキシルイソシアネ−ト）の反応によって生成せしめたポリウレタン溶液（デュポン社製“メタクロール”（登録商標）２４６２）と、ｐ−クレゾ−ルおよびジビニルベンゼンの縮合重合体（デュポン社製“メタクロール”（登録商標）２３９０）とを２対１（重量比）で混合し、酸化防止剤ＤＭＡｃ溶液（濃度３５重量％）を調整し、前記ポリウレタンウレア重合体のＤＭＡｃ溶液９６重量部と酸化防止剤溶液４重量部を混合し、ポリマ溶液Ａ２とした。さらに三洋化成(株)社製の“ネオジャーミＤＦＳ”溶液Ｃ１に代えて、ロンザジャパン(株)社製４級アンモニウム塩系抗菌剤“ＢＡＲＱＵＡＴ”（登録商標）ＭＳ−１００（ベンジルジメチルテトラデシルアンモニウムクロリド）をＤＭＡｃに３５重量％に調製し、抗菌剤溶液Ｃ２とした。
【００８３】
ポリマ溶液Ａ２、Ｂ１、Ｃ２を９５重量％、４重量％、１重量％で均一に混合し、紡糸溶液Ｄ４とし、これを実施例１と同様に乾式紡糸して、３３デシテックス、２フィラメント、リン酸ジルコニウムの含有量が４重量％、４級アンモニウム塩系抗菌剤“ＢＡＲＱＵＡＴ”（登録商標）ＭＳ−１００の含有量が１重量％であるポリウレタン糸の２００ｇ巻糸体を得た。
【００８４】
［実施例５］
ポリマ溶液Ａ２、Ｂ２、Ｃ１を９７．５重量％、１．５重量％、１．０重量％で均一に混合し、紡糸溶液Ｄ５とした。これを実施例１と同様に乾式紡糸し、３３デシテックス、２フィラメント、トリポリリン酸二水素アルミニウムの含有量が１．５重量％であるポリウレタン糸の２００ｇ巻糸体を得た。
【００８５】
各種評価結果について表２に示す。
【００８６】
［実施例６］
４級アンモニウム塩系抗菌剤溶液Ｃ１に代えて、塩化ジデシルジメチルアンモニウムをＤＭＡｃに３５重量％に調製し、抗菌剤溶液Ｃ３とした。
【００８７】
ポリマ溶液Ａ２、Ｂ１、Ｃ３を９６．７重量％、３重量％、０．３重量％で均一に混合し、紡糸溶液Ｄ６とし、これを実施例１と同様に乾式紡糸して、３３デシテックス、２フィラメント、リン酸チタンの含有量が３重量％、４級アンモニウム塩系抗菌剤塩化ジデシルジメチルアンモニウムの含有量が０．３重量％であるポリウレタン糸の２００ｇ巻糸体を得た。
【００８８】
各種評価結果について表２に示す。
【００８９】
［実施例７］
４級アンモニウム塩系抗菌剤溶液Ｃ１に代えて、塩化ベンゼトニウムをＤＭＡｃに３５重量％に調製し、抗菌剤溶液Ｃ４とした。
【００９０】
ポリマ溶液Ａ２、Ｂ１、Ｃ４を９６．８重量％、３重量％、０．２重量％で均一に混合し、紡糸溶液Ｄ７とし、これを実施例１と同様に乾式紡糸して、３３デシテックス、２フィラメント、リン酸チタンの含有量が３重量％、４級アンモニウム塩系抗菌剤塩化ジデシルジメチルアンモニウムの含有量が０．３重量％であるポリウレタン糸の２００ｇ巻糸体を得た。
【００９１】
各種評価結果について表２に示す。
【００９２】
［実施例８］
ポリマ溶液Ａ２、Ｂ１、Ｃ２を９１．５重量％、８重量％、１．５重量％で均一に混合し、紡糸溶液Ｄ８とした。これを実施例１と同様に乾式紡糸し、３３デシテックス、２フィラメント、リン酸ジルコニウムの含有量が８重量％、４級アンモニウム塩系抗菌剤“ＢＡＲＱＵＡＴ”（登録商標）ＭＳ−１００の含有量が１重量％であるポリウレタン糸の１００ｇ巻糸体を得た。ただし、紡糸中に口金の詰まりと思われる糸切れが発生し、他の実施例に比べて紡糸性は良くなかった。
【００９３】
各種評価結果について表２に示す。
【００９４】
［比較例１］
ポリマ溶液Ａ１を実施例１と同様に乾式紡糸し、３３デシテックス、２フィラメントのポリウレタン糸の２００ｇ巻糸体を得た。  各種評価結果について表２に示す。
【００９５】
［比較例２］
ポリマ溶液Ａ２を実施例１と同様に乾式紡糸し、３３デシテックス、２フィラメントのポリウレタン糸の２００ｇ巻糸体を得た。  各種評価結果について表２に示す。
【００９６】
［比較例３］
ポリマ溶液Ａ２、Ｂ１を９８重量％、２重量％で均一に混合し、紡糸溶液Ｄ９とした。これを実施例１と同様に乾式紡糸し、３３デシテックス、２フィラメント、リン酸ジルコニウムの含有量が２重量％であるポリウレタン糸の２００ｇ巻糸体を得た。
【００９７】
評価の結果、酢酸ガスに対する消臭性と抗菌性に劣るものであった。各種評価結果について表２に示す。
【００９８】
［比較例４］
ポリマ溶液Ａ２、Ｂ１、Ｃ１を９８．５重量％、０．５重量％、１重量％で均一に混合し、紡糸溶液Ｄ１０とした。これを実施例１と同様に乾式紡糸し、３３デシテックス、２フィラメント、リン酸ジルコニウムの含有量が０．５重量％、４級アンモニウム塩系抗菌剤ネオジャーミＤＦＳの含有量が１重量％であるポリウレタン糸の２００ｇ巻糸体を得た。
【００９９】
評価の結果、金属リン酸塩の含有量が少ないためアンモニアに対する消臭性に劣るものであった。各種評価結果について表２に示す。
【０１００】
［比較例５］
ポリマ溶液Ａ２、Ｃ２を９９．５重量％、０．５重量％で均一に混合し、紡糸溶液Ｄ１１とした。これを実施例１と同様に乾式紡糸し、３３デシテックス、２フィラメントのポリウレタン糸の２００ｇ巻糸体を得た。
【０１０１】
評価の結果、金属リン酸塩が含まれていないため消臭性に劣り、洗濯処理後の抗菌性も劣るものだった。各種評価結果について表２に示す。
【０１０２】
［比較例６］
リン酸ジルコニウム分散液Ｂ１に代えて、堺化学（株）社製超微粒子酸化亜鉛“ＦＩＮＥＸ”−２５（平均一次粒子径０．０４μｍ）をホモミキサーによりＤＭＡｃに分散し、酸化亜鉛分散液Ｂ４（３５重量％）とした。
【０１０３】
ポリマ溶液Ａ１、Ｂ４、Ｃ１を９６．５重量％、３重量％、０．５重量％で均一に混合し、紡糸溶液Ｄ１２とした。これを実施例１と同様に乾式紡糸し、３３デシテックス、２フィラメント、酸化亜鉛の含有量が３重量％、ネオジャーミＤＦＳの含有量が０．５重量％であるポリウレタン糸の２００ｇ巻糸体を得た。
【０１０４】
評価の結果、アンモニアに対する消臭性が劣る結果であった。各種評価結果について表２に示す。
【０１０５】
［比較例７］
４級アンモニウム塩溶液に代えて、天然抗菌剤のヒノキチオールをＤＭＡｃに３５重量％に調製し、溶液Ｃ５（３５重量％）とした。
【０１０６】
ポリマ溶液Ａ２、Ｂ４、Ｃ５を９５．９重量％、４重量％、０．１重量％で均一に混合し、紡糸溶液Ｄ１３とした。これを実施例１と同様に乾式紡糸し、３３デシテックス、２フィラメント、酸化亜鉛の含有量が４重量％、ヒノキチオールの含有量が０．１重量％であるポリウレタン糸の２００ｇ巻糸体を得た。
評価の結果、アンモニアに対する消臭性が劣り、洗濯１０回後の酢酸に対する消臭性に劣るものであった。各種評価結果について表２に示す。
【０１０７】
【表２】
0005413360.tif 000008